상기 가열 용융 은 구체 적 일례 로 , 네 개 의 합성수지 프로파일 ( 10 ) 의 각 모서리 부 의 단부 사이 에 220 - 250 ℃ 또는 230 - 250 ℃ 의 온도 의 가열 판 ( 120 ) 을 투입 한 뒤 , 상기 프로파일 ( 10 ) 을 상기 가열 판 ( 120 ) 에 접 면 후 가압 하 며 1 차 로 22 - 29 초 또는 24 - 27 초간 가열 한 후 , 2 차 로 상기 프로파일 ( 10 ) 의 단부 를 가열 판 에 접면 한 상태 로 가압 없이 220 - 250 ℃ 또는 230 - 250 ℃ 로 5 초 이내 , 3 초 이내 , 또는 2 초 이내 동안 더 가열 하 는 것 일 수 있 다 . 이 와 같이 할 경우 , 가열 판 에 접 면 후 가압 하 는 1 차 가열 시 대부분 의 버 가 발생 됨 과 동시 에 상하부 가압 편 에 구비 된 칼날 에 의하 여 버 가 제거 되 어 1 차 가열 에 의해 열 변성 된 합성수지 프로파일 본체 의 대부분 이 용접 전 에 버 가 제거 되 어 창호 용 합성수지 프로파일 제품 내 열 변성 이 최소 화 될 수 있 다 .